(57)【要約】  本発明によれば、下記式（１）で表される１，３−ビス（ヒドロキシフェニル）−５−エチルアダマンタン化合物及びその製造方法、並びに当該化合物を含んでなる芳香族ポリカーボネート樹脂及びその製造方法を提供することができる。【化１】2015060343.tif 000027（式中、Ｒは炭素数１〜６のアルキル基、炭素数３〜６のシクロアルキル基、又はフェニル基を表し、ｎは０〜２の整数を示す。）
2015060343.tif 000002
【特許請求の範囲】
【請求項１】
下記式（１）で表される１，３−ビス（ヒドロキシフェニル）−５−エチルアダマンタン化合物。
【化１】
2015060343.tif 000018
（式中、Ｒは炭素数１〜６のアルキル基、炭素数３〜６のシクロアルキル基、又はフェニル基を表し、ｎは０〜２の整数を示す。）
【請求項２】
下記構造式で表される１，３−ビス（４−ヒドロキシフェニル）−５−エチルアダマンタン。
【化２】
2015060343.tif 000019
【請求項３】
下記構造式で表される１，３−ビス（３−メチル−４−ヒドロキシフェニル）−５−エチルアダマンタン。
【化３】
2015060343.tif 000020
【請求項４】
下記構造式で表される１，３−ジヒドロキシ−５−エチルアダマンタンとフェノール又は置換フェノール類とを酸触媒存在下に反応させることを特徴とする、下記式（１）で表される１，３−ビス（ヒドロキシフェニル）−５−エチルアダマンタン化合物の製造方法。
【化４】
2015060343.tif 000021
【化５】
2015060343.tif 000022
【請求項５】
１，３−ジヒドロキシ−５−エチルアダマンタンとフェノールを酸触媒存在下に反応させることを特徴とする１，３−ビス（４−ヒドロキシフェニル）−５−エチルアダマンタンの製造方法。
【請求項６】
１，３−ジヒドロキシ−５−エチルアダマンタンとｏ−クレゾールを酸触媒存在下に反応させることを特徴とする１，３−ビス（３−メチル−４−ヒドロキシフェニル）−５−エチルアダマンタンの製造方法。
【請求項７】
下記式（２）で表される繰り返し単位を含んでなり、かつ粘度平均分子量が１×１０４〜５×１０４であることを特徴する芳香族ポリカーボネート樹脂。
【化６】
2015060343.tif 000023
（式中、Ｒは炭素数１〜６のアルキル基、炭素数３〜６のシクロアルキル基、又はフェニル基を表し、ｎは０〜２の整数を示す。）
【請求項８】
下記式（３）で表される繰り返し単位を含んでなり、かつ粘度平均分子量が１×１０４〜５×１０４であることを特徴する芳香族ポリカーボネート樹脂。
【化７】
2015060343.tif 000024
【請求項９】
下記式（４）で表される繰り返し単位を含んでなり、かつ粘度平均分子量が１×１０４〜５×１０４であることを特徴する芳香族ポリカーボネート樹脂。
【化８】
2015060343.tif 000025
【請求項１０】
ガラス転移温度が１７０〜２４５℃である請求項７〜９のいずれか一項に記載の芳香族ポリカーボネート樹脂。
【請求項１１】
下記式（１）で表される１，３−ビス（ヒドロキシフェニル）−５−エチルアダマンタン化合物を、炭酸エステル形成化合物と反応させることを特徴とする、請求項７に記載の芳香族ポリカーボネート樹脂の製造方法。
【化９】
2015060343.tif 000026
【請求項１２】
１，３−ビス（４−ヒドロキシフェニル）−５−エチルアダマンタンを、炭酸エステル形成化合物と反応させることを特徴とする、請求項８に記載の芳香族ポリカーボネート樹脂の製造方法。
【請求項１３】
１，３−ビス（３−メチル−４−ヒドロキシフェニル）−５−エチルアダマンタンを、炭酸エステル形成化合物と反応させることを特徴とする、請求項９に記載の芳香族ポリカーボネート樹脂の製造方法。
【発明の詳細な説明】
【技術分野】
【０００１】
本発明は、各種樹脂類の耐熱性、光学特性、機械強度特性の改良に優れた原料である新規な１，３−ビス（ヒドロキシフェニル）−５−エチルアダマンタン化合物及びその製造方法、並びに当該化合物を含んでなる芳香族ポリカーボネート樹脂及びその製造方法に関する。
【背景技術】
【０００２】
ビスフェノール類を原料として製造される樹脂類は、耐熱性、光学特性、機械強度特性を生かして各種の用途で使用されている。その原料であるビスフェノール類のうちアダマンタン骨格を有するビスフェノール類として、特許文献１に、１，３−ジブロモ−５，７−ジメチルアダマンタンとフェノールを反応させて合成した１，３−ビス（４−ヒドロキシフェニル）−５，７−ジメチルアダマンタンが記載されている。【０００３】
また、特許文献２に１，３−アダマンタンジオールとフェノールを酸触媒存在下で反応させて合成した１，３−ビス（４−ヒドロキシフェニル）アダマンタンが記載されている。【０００４】
さらに、特許文献３に１，３−アダマンタンジオール類と置換フェノール類を酸触媒存在下で反応させて合成した１，３−ビス（４−ヒドロキシフェニル）アダマンタン類および１，３−ビス（２−ヒドロキシフェニル）アダマンタン類が記載されている。【０００５】
しかし、従来知られている１，３−ビス（ヒドロキシフェニル）アダマンタン類のアダマンタン骨格部分は、置換基を有さないアダマンタン、もしくはジメチルアダマンタンのみであり、アダマンタン骨格部分がエチルアダマンタンである１，３−ビス（ヒドロキシフェニル）−５−エチルアダマンタン化合物は知られていない。【０００６】
また、特許文献４には、エチルアダマンタンの誘導体を製造する方法として、１−エチルアダマンタンを含水酢酸溶液中でクロム酸を用いて酸化して１，３−ジヒドロキシ−５−エチルアダマンタンを製造する方法が記載されている。【０００７】
特許文献５には、１，３−ビス（４−ヒドロキシフェニル）−５，７−ジメチルアダマンタンを主とする芳香族ジヒドロキシ化合物にポリカーボネート前駆物質を反応させてなる耐熱性と光学特性に優れた芳香族ポリカーボネート樹脂が記載されている。
【先行技術文献】
【特許文献】
【０００８】
【特許文献１】米国特許３５９４４２７号公報
【特許文献２】特開２０００-−９５７２０号公報
【特許文献３】特開２００３-−３０６４６０号公報
【特許文献４】米国特許３３８３４２４号公報
【特許文献５】特開平５-−７８４６７号公報
【発明の概要】
【発明が解決しようとする課題】
【０００９】
特許文献５に記載されている１，３−ビス（４−ヒドロキシフェニル）−５，７−ジメチルアダマンタンを芳香族ジヒドロキシ化合物として用いて得られる芳香族ポリカーボネート樹脂は非常に高い耐熱性を有するものの、そのガラス転移温度が高すぎるため成形が容易でなく、その改善が望まれていた。【００１０】
本発明の課題は、耐熱性と成形性を両立する芳香族ポリカーボネート樹脂を提供すること、及び、その原料となる新規なアダマンタン骨格を有するビスフェノール化合物である１，３−ビス（ヒドロキシフェニル）−５−エチルアダマンタン化合物、及びその製造方法を提供することにある。
【課題を解決するための手段】
【００１１】
本発明者らは、鋭意検討を重ねた結果、１，３−ジヒドロキシ−５−エチルアダマンタンとフェノール又は置換フェノール類とを酸触媒存在下で反応させることにより、１，３−ビス（ヒドロキシフェニル）−５−エチルアダマンタン類が製造できることを見出した。
また、該１，３−ビス（ヒドロキシフェニル）−５−エチルアダマンタン類を炭酸エステル形成化合物と反応させて得られる芳香族ポリカーボネート樹脂が、耐熱性と成形性を両立する樹脂であることを見出した。
本発明は、かかる知見に基づいて完成したものである。【００１２】
すなわち、本発明は次のとおりである。
［１］下記式（１）で表される１，３−ビス（ヒドロキシフェニル）−５−エチルアダマンタン化合物。【００１３】
【化１】
2015060343.tif 000003
（式中、Ｒは炭素数１〜６のアルキル基、炭素数３〜６のシクロアルキル基、又はフェニル基を表し、ｎは０〜２の整数を示す。）【００１４】
［２］下記構造式で表される１，３−ビス（４−ヒドロキシフェニル）−５−エチルアダマンタン。
【化２】
2015060343.tif 000004
【００１５】
［３］下記構造式で表される１，３−ビス（３−メチル−４−ヒドロキシフェニル）−５−エチルアダマンタン。
【化３】
2015060343.tif 000005
【００１６】
［４］下記構造式で表される１，３−ジヒドロキシ−５−エチルアダマンタンとフェノール又は置換フェノール類とを酸触媒存在下に反応させることを特徴とする、下記式（１）で表される１，３−ビス（ヒドロキシフェニル）−５−エチルアダマンタン化合物の製造方法。
【化４】
2015060343.tif 000006
【化５】
2015060343.tif 000007
【００１７】
［５］１，３−ジヒドロキシ−５−エチルアダマンタンとフェノールを酸触媒存在下に反応させることを特徴とする１，３−ビス（４−ヒドロキシフェニル）−５−エチルアダマンタンの製造方法。【００１８】
［６］１，３−ジヒドロキシ−５−エチルアダマンタンとｏ−クレゾールを酸触媒存在下に反応させることを特徴とする１，３−ビス（３−メチル−４−ヒドロキシフェニル）−５−エチルアダマンタンの製造方法。【００１９】
［７］下記式（２）で表される繰り返し単位を含んでなり、かつ粘度平均分子量が１×１０４〜５×１０４であることを特徴する芳香族ポリカーボネート樹脂。
【化６】
2015060343.tif 000008
（式中、Ｒは炭素数１〜６のアルキル基、炭素数３〜６のシクロアルキル基、又はフェニル基を表し、ｎは０〜２の整数を示す。）【００２０】
［８］下記式（３）で表される繰り返し単位を含んでなり、かつ粘度平均分子量が１×１０４〜５×１０４であることを特徴する芳香族ポリカーボネート樹脂。
【化７】
2015060343.tif 000009
【００２１】
［９］下記式（４）で表される繰り返し単位を含んでなり、かつ粘度平均分子量が１×１０４〜５×１０４であることを特徴する芳香族ポリカーボネート樹脂。
【化８】
2015060343.tif 000010
【００２２】
［１０］ガラス転移温度が１７０〜２４５℃である［７］〜［９］のいずれかに記載の芳香族ポリカーボネート樹脂。【００２３】
［１１］下記式（１）で表される１，３−ビス（ヒドロキシフェニル）−５−エチルアダマンタン化合物を、炭酸エステル形成化合物と反応させることを特徴とする、［７］に記載の芳香族ポリカーボネート樹脂の製造方法。
【化９】
2015060343.tif 000011
【００２４】
［１２］１，３−ビス（４−ヒドロキシフェニル）−５−エチルアダマンタンを、炭酸エステル形成化合物と反応させることを特徴とする、［８］に記載の芳香族ポリカーボネート樹脂の製造方法。【００２５】
［１３］１，３−ビス（３−メチル−４−ヒドロキシフェニル）−５−エチルアダマンタンを、炭酸エステル形成化合物と反応させることを特徴とする、［９］に記載の芳香族ポリカーボネート樹脂の製造方法。
【発明の効果】
【００２６】
本発明の式（１）で表される１，３−ビス（ヒドロキシフェニル）−５−エチルアダマンタン化合物は、光学特性に優れ、耐熱性と成形性を両立する芳香族ポリカーボネート樹脂の原料として好適に用いることが出来る。
【図面の簡単な説明】
【００２７】
【図１】実施例１で得られた生成物のＧＣ／ＭＳ分析結果を示す。
【図２】実施例１で得られた生成物の１Ｈ−ＮＭＲ分析の結果を示す。
【図３】実施例１で得られた生成物の１Ｈ−ＮＭＲのピークの帰属を示す。
【図４】実施例１で得られた生成物の１３Ｃ−ＮＭＲ分析の結果を示す。
【図５】実施例１で得られた生成物のＤＥＰＴ１３５°−ＮＭＲ分析の結果を示す。
【図６】実施例１で得られた生成物の１３Ｃ−ＮＭＲのピークの帰属を示す。
【図７】実施例２で得られた生成物のＧＣ／ＭＳ分析結果を示す。
【図８】実施例２で得られた生成物の１Ｈ−ＮＭＲ分析の結果を示す。
【図９】実施例２で得られた生成物の１Ｈ−ＮＭＲのピークの帰属を示す。
【図１０】実施例２で得られた生成物の１３Ｃ−ＮＭＲ分析の結果を示す。
【図１１】実施例２で得られた生成物のＤＥＰＴ１３５°−ＮＭＲ分析の結果を示す。
【図１２】実施例２で得られた生成物の１３Ｃ−ＮＭＲのピークの帰属を示す。
【発明を実施するための形態】
【００２８】
以下、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。
【００２９】
本実施形態の１，３−ビス（ヒドロキシフェニル）−５−エチルアダマンタン化合物は下記式（１）で表される。
【００３０】
【化１０】
2015060343.tif 000012
（式中、Ｒは炭素数１〜６のアルキル基、炭素数３〜６のシクロアルキル基、又はフェニル基を表し、ｎは０〜２の整数を示す。）
【００３１】
前記式（１）中、−ＯＨはベンゼン環のオルト位、メタ位、パラ位のいずれに結合してもよいが、パラ位（４位）に結合するのが好ましい。また、−Ｒもベンゼン環のいずれに結合してもよいが、３位または５位に結合するのが好ましい。
前記式（１）中、Ｒで表される炭素数１〜６のアルキル基としては、特に限定されないが、例えば、メチル基、エチル基、ｎ−プロピル基、イソプロピル基、ｎ−ブチル基、ｉ−ブチル基、ｔ−ブチル基、ｎ−ペンチル基、ｎ−ヘキシル基等が挙げられる。中でも、メチル基、エチル基、及びｎ−プロピル基が好ましく、メチル基及びエチル基がより好ましく、メチル基が特に好ましい。
前記式（１）中、Ｒで表される炭素数３〜６のシクロアルキル基としては、シクロプロピル基、シクロブチル基、シクロペンチル基、及びシクロヘキシル基が挙げられ、中でも、シクロヘキシル基が好ましい。
【００３２】
本実施形態の前記式（１）で表される１，３−ビス（ヒドロキシフェニル）−５−エチルアダマンタン化合物として、１，３−ビス（４−ヒドロキシフェニル）−５−エチルアダマンタン、１，３−ビス（３−メチル−４−ヒドロキシフェニル）−５−エチルアダマンタン、１，３−ビス（２−メチル−４−ヒドロキシフェニル）−５−エチルアダマンタン、１，３−ビス（３，５−ジメチル−４−ヒドロキシフェニル）−５−エチルアダマンタン、１−（４−ヒドロキシフェニル）−３−（３−ヒドロキシフェニル）−５−エチルアダマンタン、１−（４−ヒドロキシフェニル）−３−（２−ヒドロキシフェニル）−５−エチルアダマンタン、１−（３−メチル−４−ヒドロキシフェニル）−３−（２−メチル−３−ヒドロキシフェニル）−５−エチルアダマンタン、１−（３−メチル−４−ヒドロキシフェニル）−３−（４−メチル−３−ヒドロキシフェニル）−５−エチルアダマンタン、１−（３−メチル−４−ヒドロキシフェニル）−３−（３−メチル−２−ヒドロキシフェニル）−５−エチルアダマンタン、１，３−ビス（３−エチル−４−ヒドロキシフェニル）−５−エチルアダマンタン、１，３−ビス（２−エチル−４−ヒドロキシフェニル）−５−エチルアダマンタン、１，３−ビス（３，５−ジエチル−４−ヒドロキシフェニル）−５−エチルアダマンタン、１−（３−エチル−４−ヒドロキシフェニル）−３−（２−エチル−３−ヒドロキシフェニル）−５−エチルアダマンタン、１−（３−エチル−４−ヒドロキシフェニル）−３−（４−エチル−３−ヒドロキシフェニル）−５−エチルアダマンタン、１−（３−エチル−４−ヒドロキシフェニル）−３−（３−エチル−２−ヒドロキシフェニル）−５−エチルアダマンタンなどが例示され、より好ましい化合物として１，３−ビス（４−ヒドロキシフェニル）−５−エチルアダマンタン、１，３−ビス（３−メチル−４−ヒドロキシフェニル）−５−エチルアダマンタン、１，３−ビス（３，５−ジメチル−４−ヒドロキシフェニル）−５−エチルアダマンタンが例示され、さらに好ましい化合物として１，３−ビス（４−ヒドロキシフェニル）−５−エチルアダマンタン、及び１，３−ビス（３−メチル−４−ヒドロキシフェニル）−５−エチルアダマンタンが例示される。
【００３３】
本実施形態の前記式（１）で表される１，３−ビス（ヒドロキシフェニル）−５−エチルアダマンタン化合物は、融点が１３０〜１８０℃であるのが好ましく、１３５〜１７５℃であるのがより好ましく、１３５℃〜１７０℃であるのが特に好ましい。前記式（１）で表される１，３−ビス（ヒドロキシフェニル）−５−エチルアダマンタン化合物に類似した化合物として、１，３−ビス（４−ヒドロキシフェニル）−アダマンタン（融点：２０３〜２０４℃）や１，３−ビス（４−ヒドロキシフェニル）−５，７−ジメチルアダマンタン（融点：２２５℃）が挙げられるが、融点が１３０〜１８０℃であれば、これらの類似物質に比べて融点が大幅に低いので、精製時など溶融状態での取扱いが容易となる利点がある。
【００３４】
本実施形態の前記式（１）で表される１，３−ビス（ヒドロキシフェニル）−５−エチルアダマンタン化合物は、例えば、エポキシ樹脂、感光性樹脂、シアネート樹脂、ポリエステル樹脂、ポリカーボネート樹脂等の原料として使用することができ、該１，３−ビス（ヒドロキシフェニル）−５−エチルアダマンタン化合物を用いることにより、耐熱性、光学特性、機械強度特性に優れた樹脂を製造することができる。
【００３５】
本実施形態の１，３−ビス（ヒドロキシフェニル）−５−エチルアダマンタン化合物の製造方法は、１，３−ジヒドロキシ−５−エチルアダマンタンとフェノール又は置換フェノール類とを酸触媒存在下に反応させることを特徴とする。
【００３６】
本実施形態で原料として使用する１，３−ジヒドロキシ−５−エチルアダマンタンは、１−エチルアダマンタンをイミド化合物とバナジウム化合物存在下で酸素酸化させる方法；ルテニウム化合物存在下、次亜塩素酸塩類で酸化する方法；１−エチルアダマンタンをクロム酸で酸化する方法；１−エチルアダマンタンをジハロゲン化し、加水分解する方法などの公知の方法で合成することが可能である。
本実施形態では上記又は上記以外のいずれの方法で合成された１，３−ジヒドロキシ−５−エチルアダマンタンでも使用することが出来る。
【００３７】
本実施形態で１，３−ジヒドロキシ−５−エチルアダマンタンに反応させるフェノール又は置換フェノール類として、例えば、フェノール、ｏ−クレゾール、ｍ−クレゾール、ｐ−クレゾール、２，６−キシレノール、２，３−キシレノール、２，４−キシレノール、２，５−キシレノール、３，４−キシレノール、３，５−キシレノール等が挙げられる。
【００３８】
前記フェノール又は置換フェノール類は、１，３−ジヒドロキシ−５−エチルアダマンタンに対する１，３−ビス（ヒドロキシフェニル）−５−エチルアダマンタン類の収率を向上させるために、１，３−ジヒドロキシ−５−エチルアダマンタンに対して、過剰量添加することが好ましいが、多すぎても廃棄する量が増えるだけである。フェノール又は置換フェノール類の使用量は、１，３−ジヒドロキシ−５−エチルアダマンタンに対するモル比で２〜１５倍とするのが好ましく、６〜１０倍とするのがより好ましい。
【００３９】
本実施形態で使用する酸触媒は、硫酸、メタンスルホン酸、ｐ−トルエンスルホン酸、トリフルオロメタンスルホン酸、塩酸、臭化水素酸、強酸性カチオン交換樹脂など、強酸であれば何でも良いが、非水系の酸が好ましい。より好ましい触媒として、濃硫酸、メタンスルホン酸、ｐ−トルエンスルホン酸、トリフルオロメタンスルホン酸、及び強酸性カチオン交換樹脂が挙げられる。
【００４０】
前記酸触媒の使用量は、１，３−ジヒドロキシ−５−アダマンタンに対して、通常、１０〜３００ｍｏｌ％であるのが好ましく、３０〜２００ｍｏｌ％であるのがより好ましく、５０〜１５０ｍｏｌ％であるのが特に好ましい。
【００４１】
本実施形態の反応温度は、通常、６０〜１５０℃が好ましく、８０〜１３０℃がより好ましく、９０〜１２０℃が特に好ましい。
【００４２】
本実施形態の反応方法は特に限定されないが、反応器中に原料、酸触媒を仕込み、所定の反応温度に設定して反応を行う回分式の反応方法などが例示される。
【００４３】
本実施形態の反応で得られた生成物は、酸触媒の中和や分離を行った後、蒸留や抽出、カラムクロマトグラフィーなどの常法に従い精製することができる。このような精製を行うことにより、高純度の前記式（１）で表される新規な１，３−ビス（ヒドロキシフェニル）−５−エチルアダマンタン化合物を得ることができる。
【００４４】
本実施形態の芳香族ポリカーボネート樹脂は、下記式（２）で表される繰り返し単位を含む樹脂である。
【化１１】
2015060343.tif 000013
（式中、Ｒは炭素数１〜６のアルキル基、炭素数３〜６のシクロアルキル基、又はフェニル基を表し、ｎは０〜２の整数を示す。）
【００４５】
前記式（２）中、−Ｏ−または−Ｃ（＝Ｏ）−Ｏ−はベンゼン環のオルト位、メタ位、パラ位のいずれに結合してもよいが、パラ位（４位）に結合するのが好ましい。−ＯＨはパラ位に結合している方が、ポリカーボネート樹脂を合成する際の反応性の面から好ましい。また、−Ｒもベンゼン環のいずれに結合してもよいが、ポリカーボネート樹脂を合成する際の反応性の面から３位または５位に結合するのが好ましい。
前記式（２）中、Ｒで表される炭素数１〜６のアルキル基としては、特に限定されないが、例えば、メチル基、エチル基、ｎ−プロピル基、イソプロピル基、ｎ−ブチル基、ｉ−ブチル基、ｔ−ブチル基、ｎ−ペンチル基、ｎ−ヘキシル基等が挙げられる。中でも 、メチル基、エチル基、及びｎ−プロピル基が好ましく、メチル基及びエチル基がより好ましく、メチル基が特に好ましい。
前記式（２）中、Ｒで表される炭素数３〜６のシクロアルキル基としては、シクロプロピル基、シクロブチル基、シクロペンチル基、及びシクロヘキシル基が挙げられ、中でも、シクロヘキシル基が好ましい。
【００４６】
本実施形態の芳香族ポリカーボネート樹脂で特に好ましいのは、下記式（３）あるいは下記式（４）で表される繰り返し単位を含む樹脂である。
【化１２】
2015060343.tif 000014
【化１３】
2015060343.tif 000015
【００４７】
本実施形態の芳香族ポリカーボネート樹脂は、共重合成分として前記式（２）で表される繰り返し単位以外の繰り返し単位を含んでいても良い。
共重合成分としては、前記式（１）で表される芳香族ジヒドロキシ化合物以外の芳香族ジヒドロキシ化合物に由来する成分であれば特に限定されないが、例えば、２，２−ビス（４−ヒドロキシフェニル）プロパン［＝ビスフェノールＡ］、ビス（４−ヒドロキシフェニル）−ｐ−ジイソプロピルベンゼン、４，４'−ジヒドロキシジフェニル、２，２−ビス（４−ヒドロキシ−３，５−ジメチルフェニル）プロパン、２，２−ビス（４−ヒドロキシ−３−メチルフェニル）プロパン、２，２−ビス（４−ヒドロキシ−３，５−ジエチルフェニル）プロパン、２，２−ビス（４−ヒドロキシ−３，５−ジフェニルフェニル）プロパン、２，２−ビス（４−ヒドロキシ−３，５−ジブロモフェニル）プロパン、２，２−ビス（４−ヒドロキシフェニル）ペンタン、２，４’−ジヒドロキシ−ジフェニルメタン、ビス−（４−ヒドロキシフェニル）メタン、ビス−（４−ヒドロキシ−３−ニトロフェニル）メタン、１，１−ビス（４−ヒドロキシフェニル）エタン、３，３−ビス（４−ヒドロキシフェニル）ペンタン、１，１−ビス（４−ヒドロキシフェニル）シクロヘキサン［＝ビスフェノールＺ］、ビス（４−ヒドロキシフェニル）スルホン、２，４’−ジヒドロキシジフェニルスルホン、ビス（４−ヒドロキシフェニル）スルフィド、４，４’−ジヒドロキシジフェニルエーテル、４，４’−ジヒドロキシ−３，３’−ジメチルジフェニルエーテル、４，４’−ジヒドロキシ−２，５−ジエトキシジフェニルエーテル、１−フェニル−１，１−ビス（４−ヒドロキシフェニル）エタン、１，１−ビス（４−ヒドロキシ−３−メチルフェニル）シクロヘキサン、１−フェニル−１，１−ビス（４−ヒドロキシ−３−メチルフェニル）エタン、ビス（４−ヒドロキシフェニル）ジフェニルメタン、９，９−ビス（４−ヒドロキシフェニル）フルオレン、９，９−ビス（４−ヒドロキシ−３−メチルフェニル）フルオレン、２，２−ビス（４−ヒドロキシフェニル）ヘキサフルオロプロパン、１，３−ビス（４−ヒドロキシフェニル）−アダマンタン、１，３−ビス（３−メチル−４−ヒドロキシフェニル）−アダマンタン、および１，３−ビス（４−ヒドロキシフェニル）−５，７−ジメチルアダマンタン等に由来する成分を挙げることができるが、より好ましくは、１，３−ビス（４−ヒドロキシフェニル）−アダマンタン、および１，３−ビス（４−ヒドロキシフェニル）−５，７−ジメチルアダマンタンに由来する成分である。これらの芳香族ジヒドロキシ化合物は、単独で、または、２種以上を混合して使用することができる。また、ジヒドロキシ化合物の一部として、上記の芳香族ジヒドロキシ化合物にスルホン酸テトラアルキルホスホニウムが１個以上結合した化合物、または、シロキサン構造を有する両末端フェノール性ＯＨ基含有のポリマー若しくはオリゴマー等を併用してもよい。
【００４８】
本実施形態の芳香族ポリカーボネート樹脂の粘度平均分子量は１×１０４〜５×１０４であることが好ましく、１．５×１０４〜４×１０４であるのがより好ましい。このような範囲であることにより、成形時の良好な流動性と機械的強度のバランスをより効果的に保つことが可能になる。
【００４９】
粘度平均分子量（Ｍｖ）は、０．５グラム／デシリットルの芳香族ポリカーボネート樹脂のジクロロメタン溶液を、ウベローデ毛管粘度計によって２５℃の温度で測定し、ハギンズ定数０．４５で極限粘度［η］デシリットル／グラムを求め、次式により算出する。
【００５０】
【数１】
2015060343.tif 000016
【００５１】
本実施形態の芳香族ポリカーボネート樹脂のガラス転移温度は、１７０〜２４５℃であるのが好ましく、１７５〜２４０℃であるのがより好ましく、１８０〜２３０℃であるのが特に好ましい。ガラス転移温度が１７０〜２４５℃であることで、十分な耐熱性を有し、かつ各種の方法で成形を行うことが出来る優れた成形性を有する樹脂となる。
【００５２】
本実施形態の芳香族ポリカーボネート樹脂は、公知の方法に基づき合成することができ、例えば、界面重合法、エステル交換法をはじめとする各種合成方法を挙げることができる。具体的には、芳香族ジヒドロキシ化合物またはこれと少量のポリヒドロキシ化合物と、一般にホスゲンとして知られている塩化カルボニル、または、ジメチルカーボネートやジフェニルカーボネートに代表される炭酸ジエステル、一酸化炭素や二酸化炭素と云ったカルボニル系化合物とを、反応させることによって得られる、直鎖状、または、分岐していても良い熱可塑性芳香族ポリカーボネートの重合体または共重合体である。
【００５３】
分岐した芳香族ポリカーボネート樹脂を得るには、フロログルシン、４，６−ジメチル−２，４，６−トリス（４−ヒドロキシフェニル）ヘプテン−２、４，６−ジメチル−２，４，６−トリス（４−ヒドロキシフェニル）ヘプタン、２，６−ジメチル−２，４，６−トリス（４−ヒドロキシフェニル）ヘプテン−３、１，３，５−トリス（４−ヒドロキシフェニル）ベンゼン、１，１，１−トリス（４−ヒドロキシフェニル）エタン等で表されるポリヒドロキシ化合物、あるいは、３，３−ビス（４−ヒドロキシアリール）オキシインドール（＝イサチンビスフェノール）、５−クロルイサチンビスフェノール、５，７−ジクロルイサチンビスフェノール、５−ブロムイサチンビスフェノール等を上述した芳香族ジヒドロキシ化合物の一部として用いればよく、使用量は、０．０１〜１０モル％、好ましくは、０．１〜３モル％である。
【００５４】
界面重合法による反応にあっては、反応に不活性な有機溶媒、アルカリ水溶液の存在下で、通常ｐＨを１０以上に保ち、芳香族ジヒドロキシ化合物および分子量調整剤（末端停止剤）、必要に応じて芳香族ジヒドロキシ化合物の酸化防止のための酸化防止剤を用い、ホスゲンと反応させた後、第三級アミン若しくは第四級アンモニウム塩等の重合触媒を添加し、界面重合を行うことによって芳香族ポリカーボネート樹脂を得ることができる。分子量調整剤の添加は、ホスゲン化時から重合反応開始時までの間であれば、特に限定されない。尚、反応温度は０〜３５℃であり、反応時間は数分〜数時間である。
【００５５】
ここで、反応に不活性な有機溶媒として、ジクロロメタン、１，２−ジクロロエタン、クロロホルム、モノクロロベンゼン、ジクロロベンゼン等の塩素化炭化水素類、ベンゼン、トルエン、キシレン等の芳香族炭化水素等を挙げることができる。分子量調整剤あるいは末端停止剤として、一価のフェノール性水酸基を有する化合物を使用することができ、具体的には、ｍ−メチルフェノール、ｐ−メチルフェノール、ｍ−プロピルフェノール、ｐ−プロピルフェノール、ｐ−ｔｅｒｔ−ブチルフェノール、ｐ−長鎖アルキル置換フェノール等を挙げることができる。重合触媒として、トリメチルアミン、トリエチルアミン、トリブチルアミン、トリプロピルアミン、トリヘキシルアミン、ピリジン等の第三級アミン類；トリメチルベンジルアンモニウムクロライド、テトラメチルアンモニウムクロライド、トリエチルベンジルアンモニウムクロライド等の第四級アンモニウム塩等を挙げることができる。
【００５６】
エステル交換法による反応は、炭酸ジエステルと芳香族ジヒドロキシ化合物とのエステル交換反応である。通常、炭酸ジエステルと芳香族ジヒドロキシ化合物との混合比率を調整したり、反応時の減圧度を調整したりすることによって、所望の芳香族ポリカーボネート樹脂の分子量と末端ヒドロキシル基量が決められる。末端ヒドロキシル基量は、芳香族ポリカーボネート樹脂の熱安定性、加水分解安定性、色調等に大きな影響を及ぼし、実用的な物性を持たせるためには、好ましくは１０００ｐｐｍ以下であり、より好ましくは７００ｐｐｍ以下である。芳香族ジヒドロキシ化合物１モルに対して炭酸ジエステルを等モル量以上用いることが一般的であり、好ましくは１．０１〜１．３０モルの量で用いられる。
【００５７】
炭酸ジエステルとして、例えば、ジメチルカーボネート、ジエチルカーボネート、ジ−ｔｅｒｔ−ブチルカーボネート等の炭酸ジアルキル化合物、ジフェニルカーボネートあるいはジ−ｐ−トリルカーボネート、フェニル−ｐ−トリルカーボネート、ジ−ｐ−クロロフェニルカーボネート等の置換ジフェニルカーボネート等が挙げられる。中でもジフェニルカーボネート、置換ジフェニルカーボネートが好ましく、特にジフェニルカーボネートが好ましい。
これらの炭酸ジエステル化合物は、単独で、または、２種以上を混合して使用することができる。
【００５８】
エステル交換法により芳香族ポリカーボネート樹脂を合成する際には、通常、エステル交換触媒が使用される。エステル交換触媒としては、特に制限はないが、主としてアルカリ金属化合物および／またはアルカリ土類金属化合物が使用され、補助的に塩基性ホウ素化合物、塩基性リン化合物、塩基性アンモニウム化合物、あるいは、アミン系化合物等の塩基性化合物を併用することも可能である。このような原料を用いたエステル交換反応では、１００〜３２０℃の温度で反応を行い、最終的には２．７×１０２Ｐａ（２ｍｍＨｇ）以下の減圧下、芳香族ヒドロキシ化合物等の副生成物を除去しながら溶融重縮合反応を行う方法が挙げられる。エステル交換法において、芳香族ポリカーボネート樹脂中の触媒の失活剤として、触媒を中和する化合物、例えばイオウ含有酸性化合物、または、それより形成される誘導体を使用することが好ましく、その量は、触媒のアルカリ金属に対して０．５〜１０当量、好ましくは１〜５当量の範囲であり、芳香族ポリカーボネート樹脂に対して通常１〜１００ｐｐｍ、好ましくは１〜２０ｐｐｍの範囲で添加する。
【００５９】
本実施形態の芳香族ポリカーボネート樹脂には、本発明の趣旨を逸脱しない範囲で各種添加剤が配合されていてもよい。添加剤としては、熱安定剤、酸化防止剤、難燃剤、紫外線吸収剤、離型剤および着色剤から成る群から選択された少なくとも１種類の添加剤が例示される。
また、所望の諸物性を著しく損なわない限り、帯電防止剤、蛍光増白剤、防曇剤、流動性改良剤、可塑剤、分散剤、抗菌剤等を添加してもよい。
【００６０】
本実施形態の芳香族ポリカーボネート樹脂は、優れた光学特性、耐熱性、機械特性を有することより、各種レンズ、液晶パネル等の各種光学機器用素材の用途に好適に使用される。
本実施形態の芳香族ポリカーボネート樹脂は成形性に優れるために、これらの用途に使用する場合の成形品の製造方法は、特に限定されず、ポリカーボネート樹脂組成物について一般に採用されている成形法を任意に採用することができる。その例として、射出成形法、超高速射出成形法、射出圧縮成形法、二色成形法、ガスアシスト等の中空成形法、断熱金型を使用した成形法、急速加熱金型を使用した成形法、発泡成形（超臨界流体も含む）、インサート成形、ＩＭＣ（インモールドコーティング成形）成形法、押出成形法、シート成形法、熱成形法、回転成形法、積層成形法、プレス成形法等を挙げることができる。
【実施例】
【００６１】
以下に実施例を挙げて、本発明をさらに詳しく説明するが、本発明はこれらの実施例に限定されるものではない。【００６２】
〔分析方法〕
（１）ＧＣ−ＦＩＤ分析
Ａｇｉｌｅｎｔ製キャピラリーカラム  ＤＢ−１  ３０ｍ、内径０．５３ｍｍ、膜厚１．５μｍを、Ｈｅｗｌｅｔｔ  Ｐａｃｋａｒｄ製のガスクロマトグラフ  ＨＰ−６８９０に取り付け、ＦＩＤ検出器にて分析を行った。【００６３】
（２）ＧＣ／ＭＳ分析
Ａｇｉｌｅｎｔ製キャピラリーカラムＤＢ−１ＭＳ  ３０ｍ、内径０．２５０ｍｍ、膜厚０．２５μｍを島津製作所製ガスクロマトグラフ質量分析計ＧＣＭＳ−ＱＰ２０１０  Ｕｌｔｒａに取り付けて分析を行った。【００６４】
（３）ＮＭＲ分析
測定資料をアセトン−Ｄ６に溶解させ、１０％溶液にし、日本電子製ＪＮＭ−ＡＬ４００型核磁気共鳴装置を用いて測定した。【００６５】
（４）融点
ＭＥＴＴＬＥＲ  ＴＯＬＥＤＯ製  全自動融点測定装置  ＦＰ６２を使用して融点を測定した。０．２℃／分での昇温時の融点を測定した。【００６６】
（５）ポリカーボネート樹脂の粘度平均分子量（Ｍｖ）の測定
粘度平均分子量（Ｍｖ）は、０．５グラム／デシリットルの芳香族ポリカーボネート樹脂のジクロロメタン溶液を、ウベローデ毛管粘度計によって２５℃の温度で測定し、ハギンズ定数０．４５で極限粘度［η］デシリットル／グラムを求め、次式により算出した。【００６７】
【数２】
2015060343.tif 000017
【００６８】
（６）ポリカーボネート樹脂のガラス転移点の測定
セイコーインスツルメンツ株式会社製ＤＳＣ２２０を使用し、窒素５０ｍｌ／ｍｉｎのガスフロー環境下、２７０℃加熱融解で試料前処理を行った後、１０℃／ｍｉｎの昇温速度で測定した。【００６９】
〔製造例〕１，３−ジヒドロキシ−５−エチルアダマンタンの合成
米国特許３３８３４２４号公報のＥｘａｍｐｌｅ ＶＩに記載の方法に従って１，３−ジヒドロキシ−５−エチルアダマンタンの合成を行った。
即ち、容量５Ｌのセパラブルフラスコに含水酢酸１８９０ｇ（水分濃度１５％）、及びクロム酸源として三酸化クロム６０９ｇを仕込み、これにメカニカルスターラーで攪拌しながら１−エチルアダマンタン２００ｇを３０分かけて滴下した。滴下中、発熱し液温が室温から最高で９０℃まで上昇した。以後、液温を８０〜９０℃に維持して３．５時間反応を継続した。
反応終了後、反応生成物を室温まで冷却し、析出した結晶をガラスフィルターで分離し、１，３−ジヒドロキシ−５−エチルアダマンタンの粗結晶２２１ｇを得た。得られた粗結晶をアセトンによる再結晶で精製し、ＧＣ純度９９．２％の１，３−ジヒドロキシ−５−エチルアダマンタン２０４ｇを得た。【００７０】
〔１，３−ビス（ヒドロキシフェニル）−５−エチルアダマンタン化合物の製造〕
＜実施例１＞
１，３−ビス（４−ヒドロキシフェニル）−５−エチルアダマンタンの合成
１，３−ジヒドロキシ−５−エチルアダマンタン１７０ｇ（０．８６６モル）とフェノール６５２ｇ（６．９３モル）を２Ｌのセパラブルフラスコに入れ、メカニカルスターラーで撹拌を行いながら、８５℃まで昇温を行った。８５℃に達したところで濃硫酸８５ｇ（０．８６７モル）を２０分かけて滴下した。滴下中、発熱し最高で９５℃まで上昇した。滴下が終了してから、液温を９０℃に調整して、５時間反応を継続した。５時間後に２Ｌの氷水を入れた容器に反応液を注いだ。さらに、２４％水酸化ナトリウム水溶液をｐＨが７になるまで入れ、中和した。
得られた反応生成物に酢酸エチル５００ｍｌを加え、酢酸エチルによる抽出を３回繰り返した。抽出した酢酸エチル溶液を飽和食塩水５００ｍｌで洗浄し、さらに、分液した酢酸エチル溶液相に硫酸マグネシウムを添加した。
酢酸エチル溶液から硫酸マグネシウムを濾過により取り除き、酢酸エチルをエバポレーターで濃縮した。濃縮液６５０ｇに対してヘキサン１．５Ｌを加えて撹拌を行い、静置すると二層に分離したので、上澄みのヘキサン層をデカントで分離した。ヘキサン１．５Ｌによる洗浄をさらに２回繰り返した。
洗浄した液をカラムクロマトグラフィーにより精製した。シリカゲルカラムを使用し、まずトルエンで展開し、フェノールが検出できなくなるまでトルエンで展開し、次にトルエン：酢酸エチル＝４：１混合溶媒で展開した。トルエン／酢酸エチル混合溶媒をエバポレーターで濃縮し、さらに乾燥機で乾燥することで、オイル状の生成物１７２ｇが得られた。生成物のエタノール溶液をＧＣ−ＦＩＤで分析した結果、溶媒以外のピークの面積％は、９９．５１％だった。
得られた生成物の融点を測定したところ、１６４〜１６７℃であった。【００７１】
＜実施例１の生成物の同定＞
実施例１で得られた生成物のＧＣ／ＭＳ分析結果を図１に示す。マススペクトルより生成物の分子量は３４８と考えられた。
実施例１で得られた生成物のＮＭＲ測定結果を以下に示す。
１Ｈ−ＮＭＲ（４００ＭＨｚ）（ＡＣＥＴＯＮＥ−Ｄ６）  δ：８．０７ (２Ｈ，ｓ)、 ７．２４ (４Ｈ，ｄｔ，Ｊ＝９．３，２．６Ｈｚ)、６．７８（４Ｈ，ｄｔ，Ｊ＝９．３，  ２．６Ｈｚ）、２．３１〜２．２８（１Ｈ，ｍ）、１．８６〜１．７９（６Ｈ，ｍ）、１．５８（４Ｈ，ｂｒ  ｓ)、 １．４９ (２Ｈ, ｂｒ ｓ)、１．２７（２Ｈ，ｑ，Ｊ＝７．６  Ｈｚ）、０．８６（３Ｈ，ｔ，Ｊ＝７．６Ｈｚ）
１３Ｃ−ＮＭＲ（１００ＭＨｚ）（ＡＣＥＴＯＮＥ−Ｄ６）δ：１５６．０、１４２．５、１２６．７、１１５．６、５０．１、４８．０、４２．９、４０．９、３８．０、３７．０、３４．９、３１．０、７．４
図２に１Ｈ−ＮＭＲのチャート、図３に１Ｈ−ＮＭＲのピークの帰属を示す。図４に１３Ｃ−ＮＭＲのチャート、図５にＤＥＰＴ１３５°−ＮＭＲのチャート、図６に１３Ｃ−ＮＭＲのピークの帰属を示す。これらの測定結果から総合的に判断して、実施例１で得られた生成物の主成分は、１，３−ビス（４−ヒドロキシフェニル）−５−エチルアダマンタンであると同定された。
なお、式（１）で表される本発明の化合物に包含されない１，３−ビス（４−ヒドロキシフェニル）アダマンタンの融点は、２０３〜２０４℃であり、１，３−ビス（４−ヒドロキシフェニル）−５，７−ジメチルアダマンタンの融点は、２２５℃であった。【００７２】
＜実施例２＞
１，３−ビス（３−メチル−４−ヒドロキシフェニル）−５−エチルアダマンタンの合成
１，３−ジヒドロキシ−５−エチルアダマンタン１７０ｇ（０．８６６モル）とｏ−クレゾール７５０ｇ（６．９４モル）を２Ｌのセパラブルフラスコに入れ、メカニカルスターラーで撹拌を行いながら、６５℃まで昇温を行った。６５℃に達したところで濃硫酸  ８５ｇ（０．８６７モル）を３０分かけて滴下した。滴下中、発熱し最高で９０℃まで上昇した。滴下が終了してから、液温を９３℃に調整して、７時間反応を継続した。７時間経過後にトルエン：酢酸エチル＝１：１混合溶媒６００ｍｌを添加して、希釈し、さらに２４％水酸化ナトリウム水溶液を中性になるまで添加した。
得られた反応生成物に酢酸エチル５００ｍｌを加え、酢酸エチルによる抽出を３回繰り返した。抽出した酢酸エチル溶液を飽和食塩水５００ｍｌで洗浄し、さらに、分液した酢酸エチル溶液相に硫酸マグネシウムを添加した。
酢酸エチル溶液から硫酸マグネシウムを濾過により取り除き、酢酸エチルをエバポレーターで濃縮した。濃縮液５５０ｇに対してヘキサン１Ｌを加えて撹拌を行い、静置すると二層に分離したので、上澄みのヘキサン層をデカントで分離した。ヘキサン１Ｌによる洗浄をさらに２回繰り返した。
洗浄した液をカラムクロマトグラフィーにより精製した。シリカゲルカラムを使用し、まずトルエンで展開し、ｏ−クレゾールが検出できなくなるまでトルエンで展開し、次にトルエン：酢酸エチル＝４：１混合溶媒で展開した。トルエン／酢酸エチル混合溶媒をエバポレーターで濃縮し、さらに乾燥機で乾燥することで、オイル状の生成物１０３ｇが得られた。生成物のエタノール溶液をＧＣ−ＦＩＤで分析した結果、溶媒以外のピークの面積％は、９１．６０％だった。
得られた生成物の融点を測定したところ、１４６〜１４９℃であった。【００７３】
＜実施例２の生成物の同定＞
実施例２で得られた生成物のＧＣ／ＭＳ分析結果を図７に示す。マススペクトルより生成物の分子量は３７６と考えられた。
実施例２で得られた生成物のＮＭＲ測定結果を以下に示す。
１Ｈ−ＮＭＲ（４００ＭＨｚ）（ＡＣＥＴＯＮＥ−Ｄ６）  δ：７．８９（２Ｈ，ｓ）、７．１５（２Ｈ，ｄ，Ｊ＝２．２Ｈｚ）、７．０４（２Ｈ，ｄｄ，Ｊ＝８．３，２．２Ｈｚ）、６．７４  （２Ｈ，ｄ，Ｊ＝８．３Ｈｚ）、２．２９〜２．２８（１Ｈ，ｍ）、２．１９（６Ｈ，ｓ）、１．８６〜１．７８（６Ｈ，ｍ）、１．５７（４Ｈ，ｂｒ  ｓ）、１．４８（２Ｈ，ｂｒ  ｓ）、１．２６（２Ｈ，ｑ，Ｊ＝７．６Ｈｚ）、０．８６（３Ｈ，ｔ，Ｊ＝７．６Ｈｚ）
１３Ｃ−ＮＭＲ（１００ＭＨｚ）（ＡＣＥＴＯＮＥ−Ｄ６）  δ：１５３．９、１４２．５、１２８．１、１２４．１、１２３．８、１１５．０、５０．２、４８．１、４２．９、４０．９、３７．９、３７．０、３４．９、３１．０、１６．５、７．４
図８に１Ｈ−ＮＭＲのチャート、図９に１Ｈ−ＮＭＲのピークの帰属を示す。図１０に１３Ｃ−ＮＭＲのチャート、図１１にＤＥＰＴ１３５°−ＮＭＲのチャート、図１２に１３Ｃ−ＮＭＲのピークの帰属を示す。これらの測定結果から総合的に判断して、実施例２で得られた生成物の主成分は、１，３−ビス（３−メチル−４−ヒドロキシフェニル）−５−エチルアダマンタンであると同定された。【００７４】
〔芳香族ポリカーボネート樹脂の製造〕
＜実施例３＞
４．５ｗ／ｗ％の水酸化ナトリウム水溶液６００ｍｌに、実施例１で製造した１，３−ビス（４−ヒドロキシフェニル）−５−エチルアダマンタン５１．６ｇとハイドロサルファイト０．３ｇを加えて溶解した。これにジクロロメタン３００ｍｌを加え、撹拌しながら、溶液温度を１５℃〜２５℃の範囲に保ちつつ、ホスゲン２３．５ｇを２０分かけて吹き込んだ。
ホスゲンの吹き込み終了後、ジクロロメタン１００ｍｌ、及び、パラターシャリ−ブチルフェノール０．４０２ｇをジクロロメタン５０ｍｌに溶解させた溶液を加え、激しく撹拌して乳化させた後、重合触媒として１ｍｌのトリエチルアミンを加え約４０分間重合させた。
重合液を水相と有機相に分離し、有機相をリン酸で中和し、洗液のｐＨが中性になるまで純水で水洗を繰り返した。この精製されたポリカーボネート樹脂溶液から有機溶媒を蒸発留去することによりポリカーボネート樹脂粉末を得た。
得られたポリカーボネート樹脂粉末の粘度平均分子量は３５５００であり、ガラス転移点は２３０℃であった。【００７５】
＜実施例４＞
１，３−ビス（４−ヒドロキシフェニル）−５−エチルアダマンタン５１．６ｇに代えて、実施例２で製造した１，３−ビス（３−メチル−４−ヒドロキシフェニル）−５−エチルアダマンタン５５．８ｇを使用した以外は、実施例３と同様に操作してポリカーボネート樹脂粉末を得た。
得られたポリカーボネート樹脂粉末の粘度平均分子量は２４５００であり、ガラス転移点は１８３℃であった。【００７６】
＜比較例１＞
１，３−ビス（４−ヒドロキシフェニル）−５−エチルアダマンタン５１．６ｇに代えて、１，３−ビス（４−ヒドロキシフェニル）−５，７−ジメチルアダマンタン５１．６ｇを使用した以外は、実施例３と同様に操作してポリカーボネート樹脂粉末を得た。
得られたポリカーボネート樹脂粉末の粘度平均分子量は２３７００であり、ガラス転移点は２５２℃であった。なお、ガラス転移点が２５２℃と高いと、成形加工が難しいという問題がある。
【産業上の利用可能性】
【００７７】
本発明の前記式（１）で表される１，３−ビス（ヒドロキシフェニル）−５−エチルアダマンタン化合物は、例えば、エポキシ樹脂、感光性樹脂、シアネート樹脂、ポリエステル樹脂、ポリカーボネート樹脂等の原料として使用することができる。該１，３−ビス（ヒドロキシフェニル）−５−エチルアダマンタン化合物を用いる芳香族ポリカーボネート樹脂は、耐熱性、光学特性、機械強度特性に優れた樹脂であるため、その工業的な意義は大きい。
【図２】
2015060343.tif 000028
【図３】
2015060343.tif 000029
【図４】
2015060343.tif 000030
【図５】
2015060343.tif 000031
【図６】
2015060343.tif 000032
【図８】
2015060343.tif 000033
【図９】
2015060343.tif 000034
【図１０】
2015060343.tif 000035
【図１１】
2015060343.tif 000036
【図１２】
2015060343.tif 000037
【図１】
2015060343.tif 000038
【図７】
2015060343.tif 000039
【国際調査報告】
2015060343.tif 000040
2015060343.tif 000041
2015060343.tif 000042
2015060343.tif 000043